(57)【要約】      （修正有）【課題】塗り器の紙製素材として用いる紙型の製作において、繊維混合液の定量１回の注ぎ込みで目指す設計厚の紙型を成形でき、角物も成形できる紙型成形装置を提供する。【解決手段】植物繊維を水に溶解させて得られる繊維混合液から、製作対象の塗り器の素地として用いるための紙型を成形する紙型成形装置１００に用いる成形型１０は、通水性のある雌型１２と、通水性のない雄型１４を備え、雌型１２の凹状成形型面１２ａには、所定の密度で開口している通水穴１２ｂが形成されている。通水穴１２ｂの密度は、紙型の設計厚さが厚い部分は薄い部分に比べて、相対的に高密度で形成されている。また、繊維混合液を吸着させた状態の凹状成形型面１２ａに対して、雄型１４の凸状成形型面１４ａを、所定方向に振動を与えながら押圧して、所定厚さの紙型を成形する型締め機構１３を備えている。【選択図】図４
0003221127.tif 000002
【実用新案登録請求の範囲】
【請求項１】
植物繊維を水に溶解させて得られる繊維混合液から、製作対象の塗り器の素地として用いるための紙型を成形する紙型成形装置であって、
通水性のある雌型および通水性のない雄型を備えた成形型と、
前記雌型の凹状成形型面に、所定の密度で開口している通水穴と、
前記凹状成形型面に沿わせて張り付けたフィルタと、
前記凹状成形型面に注ぎ込まれた前記繊維混合液を、前記フィルタおよび前記通水穴を介して真空引きして、前記凹状成形型面に吸着させる真空吸引機構と、
前記繊維混合液を吸着させた状態の前記凹状成形型面に対して、前記雄型の凸状成形型面を、当該凸状成形型面の中心回りに回転させながら、あるいは、所定方向に振動を与えながら押圧して、所定厚さの前記紙型を成形する型締め機構と、
を備えており、
前記雌型の前記凹状成形型面に開口している前記通水穴の密度は、前記紙型の設計厚さが厚い部分は薄い部分に比べて、相対的に高密度で形成されていることを特徴とする紙型成形装置。
【請求項２】
請求項１において、
前記紙型は椀形状をしており、その縁部から底部に向けて肉厚が３ｍｍから１０ｍｍに漸増しており、その高台部が最も厚い２０ｍｍの肉厚の部分であり、
前記凹状成形型面において、
３ｍｍの肉厚の前記縁部に対応する部分に開口する前記通水穴の密度を基準として、
前記縁部から前記底部に向けて、４、５、６、７、８、９および１０ｍｍの肉厚の部分に対応する部分に開口する前記通水穴の密度は、それぞれ、１．３倍、１．７倍、２．０倍、２．３倍、２．７倍、３倍および３．３倍であり、
前記高台部に対応する部分に開口する前記通水穴の密度は、６．７倍である紙型成形装置。
【請求項３】
請求項１または２において、
前記型締め機構は、前記凸状成形型面に振動を与えながら、当該凸状成形型面を前記凹状成形型面に押圧する機構である紙型成形装置。
【請求項４】
請求項１、２または３において、更に、
前記雌型の凹状成形型面に所定量の繊維混合液を注ぎ込む繊維混合液供給機構を備えており、
前記繊維混合液供給機構は、前記繊維混合液として、古紙を水に漬けて解して得られる前記繊維混合液を供給する紙型成形装置。
【請求項５】
請求項１ないし４のうちのいずれか一つの項に記載の紙型成形装置において、製作対象の塗り器の素地として用いるための紙型を成形するために用いる成形型であって、
通水性のある雌型と、
通水性のない雄型を備え、
前記雌型に形成されている凹状成形型面と、
前記雄型に形成されている凸状成形型面と、
前記凹状成形型面に、所定の密度で開口している通水穴と、
前記凹状成形型面に沿わせて張り付けたフィルタと、
を備えており、
前記雌型の前記凹状成形型面に開口している前記通水穴の密度は、前記紙型の設計厚さが厚い部分は薄い部分に比べて、相対的に高密度で形成されていることを特徴とする紙型成形装置の成形型。
【請求項６】
請求項５において、
前記紙型は椀形状をしており、その縁部から底部に向けて肉厚が３ｍｍから１０ｍｍに漸増しており、その高台部が最も厚い２０ｍｍの肉厚の部分であり、
前記凹状成形型面において、
３ｍｍの肉厚の前記縁部に対応する部分に開口する前記通水穴の密度を基準として、
前記縁部から前記底部に向けて、４、５、６、７、８、９および１０ｍｍの肉厚の部分に対応する部分に開口する前記通水穴の密度は、それぞれ、１．３倍、１．７倍、２．０倍、２．３倍、２．７倍、３倍および３．３倍であり、
前記高台部に対応する部分に開口する前記通水穴の密度は、６．７倍である紙型成形装置の成形型。
【考案の詳細な説明】
【技術分野】
【０００１】
本考案は紙製素地を用いた漆器などの塗り器の製作に当たり、塗り器の素地として用いる紙型を成形するために用いる紙型成形装置および成形型の改良に関する。
【背景技術】
【０００２】
塗り器、例えば、木製の漆器は、その素地として、天然の木材を削りだして器形を製作し、器形に漆塗りおよび加飾を施して製作される。天然の木材の代わりに、木材などの植物繊維に接着剤などのバインダを加えた混合液を、金型を用いて、加熱乾燥し、あるいは、熱間において加圧成形して、漆器用素地を製作することが、特許文献１〜３において提案されている。
【０００３】
特許文献１においては、熱可塑性接着剤と植物繊維を水に懸濁させ、得られた混合液を、雄型と雌型によって規定されるキャビティに入れて加熱乾燥して半乾燥状態とし、半乾燥状態の成形品をより高温で加熱して接着剤を溶融させた後に固めて、漆器の素地を得ている。
【０００４】
特許文献２においては、パルプ溶液に樹脂系バインダを加えて混合して得られた混合溶液を、金網型で漉いて（混合溶液に金網型を繰り返し潜らせて）、型表面に繊維層を成形し、この成形品を乾燥して、パルプモールド紙からなる素地の原型を得ている。この原型（成形品）をヒートプレスして加熱整形して、表面に樹脂の硬質層を形成し、この上に漆を塗布して漆器が製作される。
【０００５】
特許文献３においては、植物繊維を主成分とする混合液を、雄金型と雌金型の間に供給し、熱間において加圧成形して、漆器用生地の基層を得ている。基層の表面に、ペースト状の表面材料を塗布し、再び金型内で、熱間加圧成形して、基層が表面層で被覆された漆器の素地を得ている。
【０００６】
本考案者は、特許文献４において、廉価な構成により、植物繊維を主成分とする繊維混合液から、滑らかな凹凸面を備えた漆器等の塗り器の製作に適した紙製素地を製作可能な塗り器の紙製素地の製作方法を提案している。この方法では、植物繊維を水に溶解させて得られる繊維混合液から、製作対象の漆器の素地として用いるための紙型を成形する紙型成形工程と、乾燥後の前記紙型に希釈漆液を浸透させる希釈漆液浸透工程と、希釈漆液乾燥後の前記紙型の内面および外面を研ぎ、不要な凹凸を除去する紙型研ぎ工程と、漆パテを用いて前記紙型の内外面に目止めを施す目止め工程と漆パテの乾燥後に、前記紙型の内外面に漆で下塗りを施す漆下塗り工程とを経て漆器の紙製素地を製作している。
【０００７】
また、紙型成形工程では、通水性のある雌型の凹状成形型面に繊維混合液を真空引きして、当該凹状成形型面に沿った形状の所定厚さの紙型外側層を形成する工程と、雌型の凹状成形型面上に成形された紙型外側層の凹状内周面に、所定量の繊維混合液を注ぎ込む工程と、雌型の凹状成形型面を真空引きすると共に、通水性の無い雄型の排水溝付きの凸状成形型面を、当該凸状成形型面の中心回りに回転させながら、凹状成形型面に向けて押圧して、紙型外側層に所定厚さの紙型内側層を積層する工程とを経て、紙型外側層および紙型内側層が一体化された紙型を成形している。
【０００８】
通水性の雌型の凹状成形型面に一定量の繊維混合液を注ぎ込み、凹状成形型面を雌型の背面側から真空引きする。これにより、雌型の凹状成形型面が正確に紙型外側層の外周面に付与され、一定厚さの紙型外側層が形成される。また、紙型外側層の凹状内周面に一定量の繊維混合液を注ぎ込み、通水性の無い雄型の通水溝付きの凸状成形型面を回転させながら雌型の側に押圧している。これにより、雄型の凸状成形型面が正確に紙型内側層の凹状内周面に付与される。また、凸状成形型面に応じて、紙型内側層の各部分の厚さを制御することができるので、滑らかな内外面を備え、型通り（設計通り）に厚い部分および薄い部分を備えた紙型が得られる。各部の厚さが一定の紙型の場合に比べて、紙型内側層によって各部の厚さを変えることにより、歪みなどが起こり難い紙型が得られる。
【先行技術文献】
【特許文献】
【０００９】
【特許文献１】特開昭６４−２０４００号公報
【特許文献２】特開平７−２０５５９８号公報
【特許文献３】特開２００５−５９４５４号公報
【特許文献４】特開２０１８−１７６４２９号公報
【考案の概要】
【考案が解決しようとする課題】
【００１０】
本考案の目的は、上記の紙型成形工程において、繊維混合液を定量１回の注ぎ込みで目指す設計厚の紙型を成形可能な紙型成形装置、および成形型を提供することにある。
【００１１】
また、本考案の目的は、塗り器の紙製素材として用いる紙型として、丸物（回転対称体）でも角物（回転非対称体）のいずれであっても成形可能な紙型成形装置、および成形型を提供することにある。
【課題を解決するための手段】
【００１２】
本考案は、植物繊維を水に溶解させて得られる繊維混合液から、製作対象の塗り器の素地として用いるための紙型を成形する紙型成形装置であって、
通水性のある雌型および、通水性のない雄型を備えた成形型と、
前記凹状成形型面に、所定の密度で開口している通水穴と、
前記凹状成形型面に沿わせて張り付けたフィルタと、
前記凹状成形型面に注ぎ込まれた前記繊維混合液を、前記フィルタおよび前記通水穴を介して真空引きして、前記凹状成形型面に吸着させる真空吸引機構と、
前記繊維混合液を吸着させた状態の前記凹状成形型面に対して、前記雄型の凸状成形型面を、当該凸状成形型面の中心回りに回転させながら、あるいは、所定方向に振動を与えながら押圧して、所定厚さの前記紙型を成形する型締め機構と、
を備えており、
前記雌型の前記凹状成形型面に開口している前記通水穴の密度は、前記紙型の設計厚さが厚い部分は薄い部分に比べて、相対的に高密度で形成されていることを特徴としている。
【００１３】
通水穴の形成密度を、紙型の設計厚さに応じて変えておくことで、繊維混合液を定量１回の注ぎ込みで、目指す厚さの繊維混合液の層を、凹状成形型面と凸状成形型面との間に形成できる。よって、漆器などの塗り器の素地として用いるための紙型の製作を効率良く行うことができる。
【００１４】
また、本考案では、前記型締め機構として、前記凸状成形型面に振動を与えながら、当該凸状成形型面を前記凹状成形型面に押圧する機構を用いている。雄型の凸状成形型面を、振動させながら、凹状成形型面に吸着されている繊維混合液の層に沿って押圧することで、均一で平坦な繊維面が加工される。これにより、角物である塗り器の製作のために用いる紙型も容易に成形できる。
【００１５】
次に、本考案の紙型成形装置において、製作対象の塗り器の素地として用いるための紙型を成形するために用いる成形型は、
通水性のある雌型と、
通水性のない雄型を備え、
前記雌型に形成されている凹状成形型面と、
前記雄型に形成されている凸状成形型面と、
前記凹状成形型面に、所定の密度で開口している通水穴と、
前記凹状成形型面に沿わせて張り付けたフィルタと、
を備えており、
前記雌型の前記凹状成形型面に開口している前記通水穴の密度は、前記紙型の設計厚さが厚い部分は薄い部分に比べて、相対的に高密度で形成されていることを特徴としている。
【図面の簡単な説明】
【００１６】
【図１】本考案を適用可能な漆器の一例を示す斜視図および断面図である。
【図２】漆器の製作手順を示す概略フローチャートである。
【図３】漆器の紙製素地の製作手順を示すフローチャートである。
【図４】紙製素地の製作に用いる成形型（雌型と雄型）を示す説明図、および雄型の排水溝付きの凸状成形型面を示す説明図である。
【図５】紙型成形工程を示す説明図である。
【考案を実施するための形態】
【００１７】
以下に、図面を参照して、本考案を適用した漆器の製作方法に用いる紙型成形装置および成形型の実施の形態を説明する。
【００１８】
図１（ａ）、（ｂ）は、本実施の形態による紙型成形装置が使用される漆器の製作方法によって製作される漆器の一例を示す斜視図および断面図である。漆器１は、例えば、一般的な形状の茶碗であり、上端が円形の口縁２となっている所定厚さの半球状の本体部３（胴部および腰部）と、本体部３の底部４の中央に一体形成されている偏平な円筒状の高台５とを備えている。本体部３は、凸球面状の外周面３ａと、凹球面状の内周面３ｂとを備えている。本例では、本体部３の厚さは、本体部３の口縁２の側から底部４に向けて漸増している。例えば、その口縁２から底部４に向けて、肉厚が３ｍｍから１０ｍｍに漸増しており、その高台５が最も厚い２０ｍｍの肉厚の部分となっている。
【００１９】
図２は、漆器１の製作手順の一例を示す概略フローチャートである。漆器１は、古紙を水に漬けて解して繊維混合液を調製する繊維混合液の調製工程ＳＴ１、繊維混合液を用いて製作対象の漆器の素地として用いるため紙製素地を製作する紙製素地製作工程ＳＴ２、製作された紙製素地に漆塗りを施す漆塗り工程ＳＴ３、および、加飾工程ＳＴ４を経て製作される。漆塗り工程ＳＴ３および加飾工程ＳＴ４では、それぞれ、一般的な木製漆器の場合と同様な要領で漆塗り、加飾を施して、普及品から高級品までの各種バリエーションの漆器が得られる。
【００２０】
本例の漆器１は茶碗であるが、本考案は、菓子盆、菓子器、菓子鉢、盛器、盛皿などのように、回転対称の形状をした丸物の製作に適用できる。また、回転非対称の形状をした角物の製作にも適用できる。さらに、器の各部の厚さについても、図示の例に限らず、厚い部分、薄い部分が任意に設定された器の製作に適用できる。
【００２１】
さらに、本例では、植物繊維を所定の割合で含む繊維混合液を、古紙を用いて調製している。古紙繊維に代えて、バージン繊維を用いて繊維混合液を調製することもできる。さらにまた、本例は、漆器の製作に本発明を適用した例であるが、漆以外の自然塗料、または、ウレタン樹脂その他の化学塗料を紙製素地に塗布して塗り器を製作する場合にも同様に適用可能である。
【００２２】
図３は、紙製素地の製作手順、すなわち、図２の紙製素地製作工程ＳＴ２の一例を示すフローチャートである。紙製素地製作工程ＳＴ２では、まず、製作対象の漆器１の素地として用いるための紙型を、雄型および雌型からなる成形型を備えた紙型成形装置を用いて繊維混合液から成形する紙型成形工程ＳＴ１１、および、成形された紙型を成形型から外して乾燥させる紙型乾燥工程ＳＴ１２を行う。紙型成形工程ＳＴ１１に用いる紙型成形装置および成形型については後述する。
【００２３】
次に、乾燥後の紙型に希釈漆液を浸透させる希釈漆液浸透工程ＳＴ１３、および、希釈漆液を浸透させた紙型を乾燥させる希釈漆液乾燥工程ＳＴ１４を行う。この後は、乾燥後の紙型の内周面および外周面を、ロクロなどを用いて研ぎ、不要な凹凸を除去する紙型研ぎ工程ＳＴ１５を行う。次に、漆パテを用いて紙型の内外面に目止めを施す目止め工程ＳＴ１６、および、漆パテによって目止めされた紙型を乾燥させる漆パテ乾燥工程ＳＴ１７を行う。しかる後に、漆パテ乾燥後の紙型の内外面に、漆で下塗りを施す漆下塗り工程ＳＴ１８および乾燥工程ＳＴ１９を行う。これらの工程を経て、漆器１の紙製素地が得られる。
【００２４】
図４（ａ）、（ｂ）は、それぞれ、紙型成形工程ＳＴ１１において使用する成形型を備えた紙型成形装置を示す説明図および雄型の凸状成形型面を示す説明図である。図５は、紙型成形装置を用いて行われる紙型成形工程ＳＴ１１の手順を示す説明図である。
【００２５】
まず、図４を参照して、紙型成形工程ＳＴ１１において用いる紙型成形装置および成形型について説明する。紙型成形装置１００は成形型１０を備えている。成形型１０は、架台１１に取り付けた通水性のある雌型１２と、垂直振動軸１３ａに取り付けた通水性の無い雄型１４を備えている。雌型１２は、架台１１に水平に取り付けられ、その凹状成形型面１２ａが上方を向いている。雌型１２は全体として所定厚さの椀形状をした型である。雌型１２の凹状成形型面１２ａは、漆器１の本体部３の凸球面状の外周面３ａおよび高台５の外周面５ａ（図１参照）に対応した面形状を備えている。
【００２６】
雌型１２は、通水性の無い素材から製作されており、図４（ａ）において拡大して示すように、細かな通水穴１２ｂが所定の密度（ピッチ）で厚さ方向に貫通する状態に付けられている。通水穴１２ｂは厚さ方向に貫通している。凹状成形型面１２ａには、所定の密度で、通水穴１２ｂのそれぞれの上端が開口している。通水穴１２ｂは、例えば、円形断面の貫通穴であり、必要とされる通水性を確保するために、その穴径および形成密度等を適切に設定する。なお、図４（ａ）の雌型１２の断面においては通水穴１２ｂを省略してある。
【００２７】
雌型１２の凹状成形型面１２ａに開口している通水穴１２ｂの配置密度は、紙型の設計厚さが厚い部分は薄い部分に比べて、相対的に高密度で形成されている。本例では、漆器１の本体部３の厚さは、口縁２の側から底部４に向けて漸増している。例えば、その口縁２から底部４に向けて、肉厚が３ｍｍから１０ｍｍに漸増しており、その高台５が最も厚い２０ｍｍの肉厚の部分となっている。これに合わせて、凹状成形型面１２ａにおいて、３ｍｍの肉厚の口縁２を含む縁部に対応する部分に設けた通水穴１２ｂの密度を基準の１とする。この場合、口縁２から底部４に向けて、４、５、６、７、８、９および１０ｍｍの肉厚の部分に対応する部分に開口する通水穴１２ｂの密度は、それぞれ、１．３倍、１．７倍、２．０倍、２．３倍、２．７倍、３倍および３．３倍にしてある。高台５に対応する部分に開口する通水穴の密度を、６．７倍にしてある。なお、これらの値は一例であり、本考案を、これらの値に限定することを意図したものではない。
【００２８】
雌型１２の凹状成形型面１２ａを覆う状態に、この面に沿って所定の網目のフィルタ、例えば金網１２ｃが張られている。なお、凹状成形型面１２ａに、一定の間隔で細かな凹凸を形成し、凹状成形型面１２ａに沿った水の流れを確保できるようにしてもよい。
【００２９】
架台１１における雌型１２の背面側の空間は密閉空間１１ａとなっている。密閉空間１１ａは真空吸引機構１５に繋がっている。真空吸引機構１５は、密閉空間１１ａを真空引きすることで、凹状成形型面１２ａに注ぎ込まれた繊維混合液を、金網１２ｃ（フィルタ）および通水穴１２ｂを介して真空引きして、凹状成形型面１２ａに吸着させる。
【００３０】
雄型１４は、雌型１２の真上において下向きに支持されている。雄型１４は通水性の無い素材から形成されており、その下面には通水性の無い凸状成形型面１４ａが形成されている。凸状成形型面１４ａは、漆器１の本体部３の凹球面状の内周面３ｂおよび口縁２に対応した面形状を備えている。雄型１４は垂直振動軸１３ａの下端部に同軸に固定されている。垂直振動軸１３ａは加振源１３ｂによってその中心軸線１３ｃに沿った方向に微細な振幅で振動が与えられる。垂直振動軸１３ａと一体となって中心軸線１３ｃの方向に、雄型１４が微細振動を行う。垂直振動軸１３ａ、加振源１３ｂによって、繊維混合液を吸着させた状態の凹状成形型面１２ａに対して、雄型１４の凸状成形型面１４ａを、振動を与えながら押圧して所定厚さの紙型を成形する型締め機構１３が構成される。
【００３１】
なお、丸物の製作においては、回転駆動機構を配置し、雄型１４を回転させながら、雌型１２に押圧する型締め機構を配置すればよい。
【００３２】
また、図４（ｂ）に示すように、雄型１４の凸状成形型面１４ａに、所定深さ、所定幅の４本の排水溝１４ｂを形成しておくこともできるが、このような排水溝（水はけ溝）を省略することもできる。例えば、各排水溝１４ｂは凸状成形型面１４ａの中心から９０°の角度間隔で放射状に配列されており、その中心側から外周側に向かって溝幅、溝深さが漸増している。排水溝１４ｂの外周端１４ｃは、雄型１４の外周縁に露出している。排水溝１４ｂによって水の排水性が確保される。
【００３３】
さらに、雌型１２の凹状成形型面１２ａへの繊維混合液の注ぎ込みは、手作業でも行えるが、タンクから、雌型の凹状成形型面に所定量の繊維混合液を注ぎ込む繊維混合液供給機構を付設してもよい。図においては省略してあるが、繊維混合液供給機構は、繊維混合液のタンクと、タンクから繊維混合液を供給する供給管と、繊維混合液をタンクから供給管を介して送り出すポンプ等から構成される。
【００３４】
次に、図５を参照して、成形型１０を用いた紙型成形手順を説明する。まず、工程ＳＴ２１に示すように、繊維混合液２１を雌型１２に注ぎ込みながら、雌型１２を背面側から真空引きする。凹状成形型面１２ａに繊維混合液２１が吸引され、水分が通水性の雌型１２を通って背面側に排出される。この後は、工程ＳＴ２２に示すように、雌型１２を背面側から真空引きしながら、通水性の無い雄型１４の凸状成形型面１４ａを、雌型１２の真上に位置決めし、雄型１４を中心軸線１３ｃの方向に微振動させながら、降下させる。雄型１４の凸状成形型面１４ａによって、注ぎ込まれた繊維混合液２１を上側から下方に押圧する。
【００３５】
繊維混合液２１の水分は、外部に押し出され、繊維成分が押圧力と真空吸引力とによって、凹状成形型面１２ａの上に、所定の密度、所定厚さの層２４が形成される。本例では、凹状成形型面１２ａには、紙型の各部の厚さに対応させた密度で通水穴１２ｂ（図４（ａ）参照）を形成してある。したがって、凹状成形型面１２ａの口縁側の部分から底部分に向けて厚さが漸増し、高台の部分が最も厚い層２４が形成される。層２４の各部の厚みは、凹状成形型面１２ａの通水穴１２ｂの密度分布、雄型１４の凸状成形型面１４ａを変更することにより、精度良く増減させることができる。よって、紙型の各部の厚さを自由に設定でき、歪難い紙型が得られる。
【００３６】
この結果、工程ＳＴ２４に示すように型開きを行い、層２４によって形成される紙型２５を取り出す。取り出した紙型２５の凸状外周面２５ａには、雌型１２の凹状成形型面１２ａによって漆器１の外周面３ａ、５ａに対応する形状が付与されている。また、紙型２５の凹状内周面２５ｂには、雄型１４の凸状成形型面１４ａによって、漆器１の内周面３ｂに対応する形状が付与されている。この後は、紙型２５を前述のように乾燥させる（図３の工程ＳＴ１２）。
【００３７】
成形された紙型２５は、漆器１の外周面３ａ、５ａおよび内周面３ｂの曲面が精度よく賦形されているので、後の研ぎ工程（図３のＳＴ１５）等における表面整形作業を簡単かつ短時間のうちに行うことができる。
【符号の説明】
【００３８】
１    漆器
２    口縁
３    本体部
３ａ  外周面
３ｂ  内周面
４    底部
５    高台
５ａ  外周面
１０  成形型
１１  架台
１１ａ  密閉空間
１２    雌型
１２ａ  凹状成形型面
１２ｂ  通水穴
１２ｃ  金網
１３    形締め機構
１３ａ  垂直振動軸
１３ｂ  加振源
１３ｃ  中心軸線
１４    雄型
１４ａ  凸状成形型面
１４ｂ  排水溝
１４ｃ  外周端
１５    真空吸引源
２１  繊維混合液
２４    層
２５    紙型
２５ａ  凸状外周面
２５ｂ  凹状内周面
ＳＴ１    繊維混合液調製工程
ＳＴ２    紙製素地製作工程
ＳＴ３    漆塗り工程
ＳＴ４    加飾工程
ＳＴ１１  紙型成形工程
ＳＴ１２  紙型乾燥工程
ＳＴ１３  希釈漆液浸透工程
ＳＴ１４  希釈漆液乾燥工程
ＳＴ１５  紙型研ぎ工程
ＳＴ１６  目止め工程
ＳＴ１７  漆パテ乾燥工程
ＳＴ１８  漆下塗り工程
ＳＴ１９  乾燥工程
ＳＴ２１〜ＳＴ２６  工程
１００  紙型成形装置
【図１】
0003221127.tif 000003
【図２】
0003221127.tif 000004
【図３】
0003221127.tif 000005
【図４】
0003221127.tif 000006
【図５】
0003221127.tif 000007
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
植物繊維を水に溶解させて得られる繊維混合液から、製作対象の塗り器の素地として用いるための紙型を成形する紙型成形装置であって、
通水性のある雌型および通水性のない雄型を備えた成形型と、
前記雌型の凹状成形型面に、所定の密度で開口している通水穴と、
前記凹状成形型面に沿わせて張り付けたフィルタと、
前記凹状成形型面に注ぎ込まれた前記繊維混合液を、前記フィルタおよび前記通水穴を介して真空引きして、前記凹状成形型面に吸着させる真空吸引機構と、
前記繊維混合液を吸着させた状態の前記凹状成形型面に対して、前記雄型の凸状成形型面を、当該凸状成形型面の中心回りに回転させながら、あるいは、所定方向に振動を与えながら押圧して、所定厚さの前記紙型を成形する型締め機構と、
を備えており、
前記雌型の前記凹状成形型面に開口している前記通水穴の密度は、前記紙型の設計厚さが厚い部分は薄い部分に比べて、相対的に高密度で形成されていることを特徴とする紙型成形装置。
【請求項２】
前記紙型は椀形状をしており、その縁部から底部に向けて肉厚が３ｍｍから１０ｍｍに漸増しており、その高台部が最も厚い２０ｍｍの肉厚の部分であり、
前記凹状成形型面において、
３ｍｍの肉厚の前記縁部に対応する部分に開口する前記通水穴の密度を基準として、
前記縁部から前記底部に向けて、４、５、６、７、８、９および１０ｍｍの肉厚の部分に対応する部分に開口する前記通水穴の密度は、それぞれ、１．３倍、１．７倍、２．０倍、２．３倍、２．７倍、３倍および３．３倍であり、
前記高台部に対応する部分に開口する前記通水穴の密度は、６．７倍である
請求項１に記載の紙型成形装置。
【請求項３】
前記型締め機構は、前記凸状成形型面に振動を与えながら、当該凸状成形型面を前記凹状成形型面に押圧する機構である
請求項１または２に記載の紙型成形装置。
【請求項４】
更に、前記雌型の凹状成形型面に所定量の繊維混合液を注ぎ込む繊維混合液供給機構を備えており、
前記繊維混合液供給機構は、前記繊維混合液のタンクと、前記タンクから前記繊維混合液を供給する供給管と、前記繊維混合液を前記タンクから前記供給管を介して送り出すポンプとを備えており、
前記繊維混合液供給機構は、前記繊維混合液として、古紙を水に漬けて解して得られる前記繊維混合液を供給する
請求項１、２または３に記載の紙型成形装置。
【請求項５】
請求項１ないし４のうちのいずれか一つの項に記載の紙型成形装置において、製作対象の塗り器の素地として用いるための紙型を成形するために用いる成形型であって、
通水性のある雌型と、
通水性のない雄型を備え、
前記雌型に形成されている凹状成形型面と、
前記雄型に形成されている凸状成形型面と、
前記凹状成形型面に、所定の密度で開口している通水穴と、
前記凹状成形型面に沿わせて張り付けたフィルタと、
を備えており、
前記雌型の前記凹状成形型面に開口している前記通水穴の密度は、前記紙型の設計厚さが厚い部分は薄い部分に比べて、相対的に高密度で形成されていることを特徴とする紙型成形装置の成形型。
【請求項６】
前記紙型は椀形状をしており、その縁部から底部に向けて肉厚が３ｍｍから１０ｍｍに漸増しており、その高台部が最も厚い２０ｍｍの肉厚の部分であり、
前記凹状成形型面において、
３ｍｍの肉厚の前記縁部に対応する部分に開口する前記通水穴の密度を基準として、
前記縁部から前記底部に向けて、４、５、６、７、８、９および１０ｍｍの肉厚の部分に対応する部分に開口する前記通水穴の密度は、それぞれ、１．３倍、１．７倍、２．０倍、２．３倍、２．７倍、３倍および３．３倍であり、
前記高台部に対応する部分に開口する前記通水穴の密度は、６．７倍である
請求項５に記載の紙型成形装置の成形型。